(57)【要約】  織物を構成する経糸と緯糸との交差部の一部をポリウレタン弾性糸の裸糸のみで構成することにより、適度なストレッチ性があり、かつ、ほつれ止め性能が良好な織物、これを用いた衣類等を提供する。本発明は、ポリウレタン弾性糸の裸糸（Ａ糸）、及び非弾性糸又は非弾性糸とポリウレタン弾性糸との複合糸（Ｂ糸）から構成される織物であって、経糸と緯糸の交差部において、該経糸と該緯糸が共に該Ａ糸である特定領域が存在し、該特定領域において、該経糸と該緯糸が合着又は融着しており、かつ、該織物の完全組織において、経糸と緯糸の交差点の総数に対する該特定領域の経糸と緯糸のＡ糸同士の交差点の数の比率が、０．０２％以上５０％以下であることを特徴とする織物、及びその製造方法、並びに該織物を含む繊維製品に関する。
2020162624.tif 000002
【特許請求の範囲】
【請求項１】
ポリウレタン弾性糸の裸糸（Ａ糸）、及び非弾性糸又は非弾性糸とポリウレタン弾性糸との複合糸（Ｂ糸）から構成される織物であって、経糸と緯糸の交差部において、該経糸と該緯糸が共に該Ａ糸である特定領域が存在し、該特定領域において、該経糸と該緯糸が合着又は融着しており、かつ、該織物の完全組織において、経糸と緯糸の交差点の総数に対する該特定領域の経糸と緯糸のＡ糸同士の交差点の数の比率が、０．０２％以上５０％以下であることを特徴とする織物。
【請求項２】
経Ｂ糸を挟んでヨコ方向に隣接する２本の経Ａ糸と、緯Ｂ糸を挟んでタテ方向に隣接する２本の緯Ａ糸との４つの交差点により画される領域内に、経Ｂ糸と緯Ｂ糸との交差点の数が、１００００個以下である、請求項１に記載の織物。
【請求項３】
経Ａ糸がヨコ方向に、及び／又は緯Ａ糸がタテ方向に、２本以上連続して存在する、請求項１又は２に記載の織物。
【請求項４】
前記非弾性糸とポリウレタン弾性糸との複合糸（経Ｂ糸と緯Ｂ糸）が、ポリウレタン弾性繊維を芯糸とし、非弾性糸を鞘糸とするシングルカバーリング糸であり、カバーリングドラフトが１．０以上４．０以下であり、かつ、下記式（１）：
Ｋ  ＝  Ｔ／√（１００００／Ｄ）    （１）
｛式中、Ｔは、加工時、芯糸１メートル間に鞘糸を巻きつけている回数（Ｔ／ｍ）であり、そしてＤは、非弾性糸の繊度（ｄｔｅｘ）である。｝により算出した撚り係数Ｋが１８以上８５以下である、請求項１〜３のいずれか１項に記載の織物。
【請求項５】
以下の工程：
経糸と緯糸の一部に、水及び／又は溶剤に溶解する易溶解性繊維とポリウレタン弾性繊維とからなる複合糸と、非弾性糸又は非弾性糸とポリウレタン弾性糸との複合糸（Ｂ糸）とを用いて製織する工程；
該易溶解性繊維を水及び／又は溶剤で溶解除去して、経糸と緯糸が共に、ポリウレタン弾性糸の裸糸（Ａ糸）である特定領域を形成する工程；及び
該特定領域において、経Ａ糸と緯Ａ糸同士を合着又は融着する工程；
を含む、織物の製造方法。
【請求項６】
該特定領域において、経Ａ糸と緯Ａ糸同士を合着又は融着する工程が、熱加工による合着又は融着である、請求項５に記載の方法。
【請求項７】
前記非弾性糸とポリウレタン弾性繊維との複合糸（経Ｂ糸と緯Ｂ糸）が、ポリウレタン弾性繊維を芯糸とし、非弾性糸を鞘糸とするシングルカバーリング糸であり、カバーリングドラフトが１．０以上４．０以下であり、かつ、下記式（２）：
Ｋ  ＝  Ｔ／√（１００００／Ｄ）    （１）
｛式中、Ｔは、加工時、芯糸１メートル間に鞘糸を巻きつけている回数（Ｔ／ｍ）であり、そしてＤは、非弾性糸の繊度（ｄｔｅｘ）である。｝により算出した撚り係数Ｋが１８以上８５以下である、請求項５又は６に記載の方法。
【請求項８】
請求項１〜４のいずれか１項に記載の織物を含む繊維製品。
【請求項９】
切りっぱなし仕様である、請求項８に記載の繊維製品。
【請求項１０】
衣類である、請求項８又は９に記載の繊維製品。
【発明の詳細な説明】
【技術分野】
【０００１】
本発明は、織物及びその製造方法並びに該織物を含む繊維製品に関する。
【背景技術】
【０００２】
一般的に、衣類は生地を裁断・縫製して製造される。衣類の開口部は、生地の裁断端縁を折り返して縫製したり、テープ等の別布で包み込んで縫製したりして端縁周囲のほつれ止めが施されるのが通常である。しかしながら、生地の裁断端縁や開口部の裁断端縁のほつれ止めには、かなりの縫製手間がかかり、かつ、下着等の裁断端縁が段差状に外衣に現れてファッション性を損なったり、縫い目が肌に当たって着用感を損なうなどの問題が生じることから、特に直接肌に触れることが多い下着やスポーツウェアにおいて、改善が要望されていた。【０００３】
上記要望を満たすために、例えば、以下の特許文献１では、少なくとも非弾性糸が１×１トリコット組織であり、弾性糸がルーピング組織からなる、伸縮性を有する経編地を、編み方向に対し３度以上１７７度以下の角度で裁断し、裁断されたままの状態で縁始末不要な縁が衣料の縁部になるように形成された衣料が提案されている。
また、以下の特許文献２では、熱融着弾性糸とそれ以外の糸をプレーティング編により編み立てることによりほつれ止め機能がある編地からなる切りっぱなし仕様である衣類が提案されている。
しかしながら、これらの技術は編物を中心とした技術であり、縁始末不要な切りっぱなし仕様である織物やかかる織物からなる衣類は一切開示されていない。【０００４】
近年は、ファッション性の多様化により、こうした切りっぱなし仕様である衣類は、直接肌に触れる下着やスポーツウェアだけでなく、シャツやスラックス、婦人用のボトムス、ジャケット、コートといった織物が使用されることの多い、いわゆるアウター用途でも要求が高まっている。また、最近ではアウター用途に於いても着用快適性の面から、適度なストレッチ性のある織物が要求されている。
以下の特許文献３には、織物のほつれ防止については、コースターやテーブルクロス等のユニットマット式織物のほつれ防止を目的として、熱可溶性の緯糸を織成後に加熱して溶融させる織物及びその製造方法が開示されている。しかしながら、熱可溶性の糸が緯糸にのみ用いられていることから、織物の経方向のほつれ防止性は十分ではなかった。また、織物の裁断部にのみ熱可溶性の糸を使用することから、裁断できる部位が限られ、様々な角度に切りっぱなして使用するとほつれが生じることから、衣類に使用するには不適であった。
また、以下の特許文献４には、メッシュ調織物の目寄れを防止することを目的として、熱融着繊維と水又は溶剤により溶解する溶解繊維を含む織物に熱処理を施し、次いで該溶解繊維の一部を水又は溶剤により溶解除去することにより、織物の目寄れを防止したメッシュ調織物の製造方法が開示されている。しかしながら、メッシュを構成する穴の周辺にのみ熱融着繊維を配置していることから、様々な角度に切りっぱなして使用するとほつれが生じ、衣類に用いることはできなかった。また、メッシュ調織物を構成する繊維が熱融着繊維よりも高い融点を有する繊維からなることからストレッチ性に乏しく、着用快適性が求められる衣類には不適であった。
【先行技術文献】
【特許文献】
【０００５】
【特許文献１】特許第３６７２９２０号公報
【特許文献２】特許第３９８３７２９号公報
【特許文献３】特開２００３−８２５５１号公報
【特許文献４】特開２０１５−１５１６３０号公報
【発明の概要】
【発明が解決しようとする課題】
【０００６】
前記した従来技術の現状に鑑み、本発明が解決しようとする課題は、適度なストレッチ性があり、かつ、ほつれ止め性能が良好な織物、これを用いた衣類等を提供することである。
【課題を解決するための手段】
【０００７】
本発明者らは、前記課題を解決すべく鋭意研究し実験を重ねた結果、織物を構成する経糸と緯糸との交差部の一部をポリウレタン弾性糸の裸糸のみで構成することにより、前記課題を解決することができることを予想外に見出し、本発明を完成するに至ったものである。【０００８】
すなわち、本発明は、以下の通りのものである。
［１］ポリウレタン弾性糸の裸糸（Ａ糸）、及び非弾性糸又は非弾性糸とポリウレタン弾性糸との複合糸（Ｂ糸）から構成される織物であって、経糸と緯糸の交差部において、該経糸と該緯糸が共に該Ａ糸である特定領域が存在し、該特定領域において、該経糸と該緯糸が合着又は融着しており、かつ、該織物の完全組織において、経糸と緯糸の交差点の総数に対する該特定領域の経糸と緯糸のＡ糸同士の交差点の数の比率が、０．０２％以上５０％以下であることを特徴とする織物。
［２］経Ｂ糸を挟んでヨコ方向に隣接する２本の経Ａ糸と、緯Ｂ糸を挟んでタテ方向に隣接する２本の緯Ａ糸との４つの交差点により画される領域内に、経Ｂ糸と緯Ｂ糸との交差点の数が、１００００個以下である、前記［１］に記載の織物。
［３］経Ａ糸がヨコ方向に、及び／又は緯Ａ糸がタテ方向に、２本以上連続して存在する、前記［１］又は［２］に記載の織物。
［４］前記非弾性糸とポリウレタン弾性糸との複合糸（経Ｂ糸と緯Ｂ糸）が、ポリウレタン弾性繊維を芯糸とし、非弾性糸を鞘糸とするシングルカバーリング糸であり、カバーリングドラフトが１．０以上４．０以下であり、かつ、下記式（１）：
Ｋ  ＝  Ｔ／√（１００００／Ｄ）    （１）
｛式中、Ｔは、加工時、芯糸１メートル間に鞘糸を巻きつけている回数（Ｔ／ｍ）であり、そしてＤは、非弾性糸の繊度（ｄｔｅｘ）である。｝により算出した撚り係数Ｋが１８以上８５以下である、前記［１］〜［３］のいずれかに記載の織物。
［５］以下の工程：
経糸と緯糸の一部に、水及び／又は溶剤に溶解する易溶解性繊維とポリウレタン弾性繊維とからなる複合糸と、非弾性糸又は非弾性糸とポリウレタン弾性糸との複合糸（Ｂ糸）とを用いて製織する工程；
該易溶解性繊維を水及び／又は溶剤で溶解除去して、経糸と緯糸が共に、ポリウレタン弾性糸の裸糸（Ａ糸）である特定領域を形成する工程；及び
該特定領域において、経Ａ糸と緯Ａ糸同士を合着又は融着する工程；
を含む、織物の製造方法。
［６］該特定領域において、経Ａ糸と緯Ａ糸同士を合着又は融着する工程が、熱加工による合着又は融着である、前記［５］に記載の方法。
［７］前記非弾性糸とポリウレタン弾性繊維との複合糸（経Ｂ糸と緯Ｂ糸）が、ポリウレタン弾性繊維を芯糸とし、非弾性糸を鞘糸とするシングルカバーリング糸であり、カバーリングドラフトが１．０以上４．０以下であり、かつ、下記式（２）：
Ｋ  ＝  Ｔ／√（１００００／Ｄ）    （１）
｛式中、Ｔは、加工時、芯糸１メートル間に鞘糸を巻きつけている回数（Ｔ／ｍ）であり、そしてＤは、非弾性糸の繊度（ｄｔｅｘ）である。｝により算出した撚り係数Ｋが１８以上８５以下である、前記［５］又は［６］に記載の方法。
［８］前記［１］〜［４］のいずれかに記載の織物を含む繊維製品。
［９］切りっぱなし仕様である、前記［８］に記載の繊維製品。
［１０］衣類である、前記［８］又は［９］に記載の繊維製品。
【発明の効果】
【０００９】
本発明に係る織物は、適度なストレッチ性があり、かつ、ほつれ止め性能に優れるため、これを用いれば、洗濯や着用を繰り返しても生地端がほつれることなく、縁始末不要な切りっぱなし仕様である衣類を含む繊維製品を得ることができる。
【図面の簡単な説明】
【００１０】
【図１】実施例１、８、９、及び１２〜１６で用いた平織の完全組織である。
【図２】実施例２で用いた平織物の完全組織である。
【図３】実施例６で用いた平織物の完全組織である。
【図４】実施例７で用いた平織物の完全組織である。
【図５】実施例１０で用いた斜文織物の完全組織である。
【図６】実施例１１用いた朱子織物の完全組織である。
【図７】比較例３で用いた平織物の完全組織である。
【００１１】
織物の組織は、ある１区間の組織を基礎とし、これを繰り返して構成されている。この１区間の単位組織を完全組織という。完全組織は、その織物の構成をあらわす組織を代表する最小のものであり、図１〜６では、黒塗り部分及び斜線部分は経糸が緯糸に乗っている部分を示す。
【発明を実施するための形態】
【００１２】
以下、本発明の実施形態について詳細に説明する。
本実施形態の織物は、ポリウレタン弾性糸の裸糸（Ａ糸）、及び非弾性糸又は非弾性糸とポリウレタン弾性糸との複合糸（Ｂ糸）から構成される織物であって、経糸と緯糸の交差部において、該経糸と該緯糸が共に該Ａ糸である特定領域が存在し、該特定領域において、該経糸と該緯糸が合着又は融着しており、かつ、該織物の完全組織において、経糸と緯糸の交差点の総数に対する該特定領域の経糸と緯糸のＡ糸同士の交差点の数の比率が、０．０２％以上５０％以下であることを特徴とする。
本明細書中、用語「合着」とは、ポリウレタン弾性糸の交差部において弾性糸同士が加工により変形し互いに食い込んでいるが、交差部を剥すと互いに分解せずにきれいに剥がれる状態をいい、「融着」とは、交差部において弾性糸同士が互いに融けて一部一体化し、交差部を剥すと互いを分解せずに剥すことができない状態をいう。
【００１３】
ポリウレタン弾性糸（繊維）は、例えば、ポリオール、ジイソシアネート化合物、ジアミン化合物及びジオール化合物等から重合されるものであってもよいが、特に限定されるものではない。また、その合成法も特に限定されるものではない。前記ポリウレタン系繊維は、例えば、ポリマージオール、ジイソシアネート及び低分子量ジアミン等から重合されてなるポリウレタン繊維（ポリウレタンウレア繊維）であってもよく、また、ポリマージオール、ジイソシアネート及び低分子量ジオール等から重合されてなるポリウレタン繊維（ポリウレタンウレタン繊維）であってもよい。さらに、鎖伸長剤として水酸基とアミノ基を分子内に有する化合物を使用したポリウレタンウレア繊維であってもよい。所望の効果が奏される限り３官能性以上の多官能性のグライコールやイソシアネート等が使用されてもよい。ポリマージオールはポリエーテル系ジオール、ポリエステル系ジオール、ポリカーボネートジオール等が挙げられるがこれらに限定されるものではない。
【００１４】
本実施形態の織物を構成するポリウレタン弾性糸の裸糸（Ａ糸）は、ほつれ止めの観点から、熱融着性弾性繊維及び／又は熱合着性弾性繊維であることが好ましい。
さらに、経糸の少なくとも一部と緯糸の少なくとも一部に水及び／又は溶剤で溶解する易溶解性繊維とポリウレタン弾性繊維からなる複合糸を配置して製織し、該水及び／又は溶剤で易溶解性繊維を溶解除去する場合であって、易溶解性繊維が易アルカリ溶解性繊維である場合は、ポリウレタン弾性糸の裸糸（Ａ糸）としては、耐アルカリ性に優れるポリエーテル系ポリウレタン弾性繊維が特に好ましく用いられる。ポリウレタン弾性糸の裸糸（Ａ糸）は、所望の効果が損なわれない限り、ポリウレタン以外の成分を含んでいてもよく、水及び／又は溶剤で易溶解性繊維を溶解除去する場合、易溶解性繊維の未溶解物や分解物を含んでいてもよい。
前記熱融着性弾性繊維又は熱合着性弾性繊維としては、例えば、日清紡株式会社製のモビロン（商品名）や旭化成株式会社製のロイカＳＦ（商品名）が例示されるが、熱によって繊維同士が融着する弾性繊維、あるいは熱によって変形し合着する弾性繊維であれば、これらに限定されない。
【００１５】
ポリウレタン弾性繊維の繊度、単糸数、断面形状などは特に限定されるものではない。例えば、糸は１単糸で構成されるモノフィラメントでもよく、また、複数単糸で構成されるマルチフィラメントでもよい。糸の断面形状は円形であってもよく、また扁平又は繭型であってもよい。
ポリウレタン弾性繊維の裸糸（Ａ糸）は、総繊度５〜２５００ｄｔｅｘの糸であることが好ましい。５ｄｔｅｘ以上であれば伸度が十分に高く、また、布帛の実用的強度が得られる。他方、２５００ｄｔｅｘ以下であれば、布帛の伸縮パワーが大きすぎることがなく、通常の染色加工設備で加工が可能となる。また、織物を構成する経糸の少なくとも一部と緯糸の少なくとも一部にポリウレタン弾性糸の裸糸を配置して裸糸を直接製織する場合は、２２ｄｔｅｘ以上であることが好ましい。
【００１６】
非弾性糸又は非弾性糸とポリウレタン弾性糸の複合糸（Ｂ糸）は、特に限定されるものではないが、適度なストレッチ性を得、また、織物の寸法安定性の面から、非弾性糸とポリウレタン弾性糸の複合糸が好ましい。
Ｂ糸を構成する非弾性糸としては特に限定されず、例えば、フィラメント糸としては、ポリアミド系繊維、ポリエステル系繊維、アクリル系繊維、ポリプロピレン系繊維、塩化ビニル系繊維、セルロース系繊維等の化学合成繊維からなるものが好ましい。フィラメント糸の形態は、原糸（未加工糸）、仮撚加工糸、先染糸などのいずれであってもよく、また、これらの複合糸であってもよい。更にフィラメント糸の断面形状としては、〇、△、十字、Ｗ型、Ｍ型、Ｃ型、Ｉ型、ドッグボーン型、中空糸など特に制限はない。紡績糸としては、木綿、羊毛、麻などの天然繊維、ポリアミド系繊維、ポリエステル系繊維、アクリル系繊維、ポリプロピレン系繊維、塩化ビニル系繊維、セルロース系繊維等の化学合成繊維からなるものが好ましく、これらは単独又は混紡されたもの等のいずれであってもよい。さらにＢ糸を構成する非弾性糸は、艶消剤、安定剤、制電剤などの添加剤を含んでいてもよい。すなわち用途によって、適宜好適な素材を選定すればよい。
【００１７】
Ｂ糸において非弾性糸と複合するポリウレタン弾性糸は、特に限定されるものではないが、ほつれ止めの観点から熱融着性弾性繊維及び／又は熱合着性弾性繊維であることが好ましい。
また、経糸の少なくとも一部と緯糸の少なくとも一部に水及び／又は溶剤で溶解する易溶解性繊維とポリウレタン弾性繊維からなる複合糸を配置して製織し、該水及び／又は溶剤で易溶解性繊維を溶解除去する場合であって、易溶解性繊維が易アルカリ溶解性繊維である場合は、Ｂ糸を構成するポリウレタン弾性繊維としては、耐アルカリ性に優れるポリエーテル系ポリウレタン弾性繊維が特に好ましく用いられる。
【００１８】
Ｂ糸を構成するポリウレタン弾性繊維の繊度、単糸数、断面形状などは特に限定されるものではない。例えば、糸は１単糸で構成されるモノフィラメントでもよく、また、複数単糸で構成されるマルチフィラメントでもよい。糸の断面形状は円形であってもよく、また扁平又は繭型であってもよい。
またＢ糸を構成するポリウレタン弾性繊維は、トータル繊度５〜２５００ｄｔｅｘの糸であることが好ましい。５ｄｔｅｘ以上であれば伸度が十分に高く、また布帛の実用的強度が得られる。他方、２５００ｄｔｅｘ以下であれば、布帛の伸縮パワーが大きすぎることがなく、通常の染色加工設備で加工が可能となる。
【００１９】
経糸の少なくとも一部と緯糸の少なくとも一部を、水及び／又は溶剤で溶解する易溶解性繊維とポリウレタン弾性繊維からなる複合糸により製織する場合であって、易溶解性繊維に水溶性繊維を用いる場合、Ｂ糸を構成する非弾性繊維は水溶性繊維以外の繊維が用いられ得る。また、易溶解性繊維に易アルカリ溶解性繊維を用いる場合には、Ｂ糸を構成する非弾性繊維は、耐アルカリ性に優れた通常のポリエステル繊維、ナイロン繊維、綿、レーヨン等のセルロース系繊維、及びこれらの複合された繊維が好ましく用いられる。
【００２０】
Ｂ糸として非弾性糸とポリウレタン弾性糸の複合糸を用いる場合、非弾性繊維とポリウレタン弾性繊維の複合（組合せ）方法は、特に限定するものではない。例えば、ポリウレタン弾性繊維を芯糸とし、非弾性糸を巻き糸としてカバーリングしたシングルカバーリング糸、ダブルカバーリング糸、エアーカバーリング糸、合糸撚糸などの複合糸等が挙げられるが、生産性やコストの面から、シングルカバーリング糸又はエアーカバーリング糸が好ましく、より好ましくはシングルカバーリング糸である。シングルカバーリング糸を使用する場合、カバーリングドラフトは、１．０〜４．０が好ましく、より好ましくは１．８〜２．８である。カバーリングドラフトが１．０以上であれば織物のストレッチ性が十分に得られ、４．０以下であれば織物にシボが生じることなく美観と風合いが損なわれず、また、製織性が高いため好ましい。また、シングルカバーリング糸において、下記式（１）：
Ｋ  ＝  Ｔ／√（１００００／Ｄ）    （１）
｛式中、Ｔは、加工時、芯糸１メートル間に鞘糸を巻きつけている回数（Ｔ／ｍ）であり、そしてＤは、非弾性糸の繊度（ｄｔｅｘ）である。｝により算出した撚り係数Ｋは、１８〜８５が好ましく、より好ましくは２８〜６６、さらに好ましくは３７〜４７である。撚り係数Ｋが１８以上であれば製織時にポリウレタンが切断しにくい等、織物に欠点が生じにくいため好ましく、他方、８５以下であればカバーリング糸のコストが抑えられ、また、織物にシボが立ちにくく、生地表面の美観が損なわれず、さらにはほつれ止め性能を含むフリーカット性能が高まるため好ましい。
【００２１】
非弾性繊維とポリウレタン弾性繊維の複合方法は、１種類の方法だけでなく複数の組み合わせであってもよい。複合する条件等も通常行なわれる範囲でよい。得られた糸は、通常知られている方法で後処理を行ってもよい。得られた複合糸の準備工程は、従来知られている工程を用いればよく、サイジングあるいはワックス処理も可能である。
【００２２】
本実施形態の織物においては、経糸と緯糸の交差部において、該経糸と該緯糸が共に該Ａ糸である特定領域が存在し、該特定領域において、該経糸と該緯糸が合着又は融着しており、かつ、該織物の完全組織において、経糸と緯糸の交差点の総数に対する該特定領域の経糸と緯糸のＡ糸同士の交差点の数の比率は、０．０２％以上５０％以下であり、好ましくは０．１％以上４０％以下、より好ましくは、１．０％以上２５％以下である。該比率が０．０２％より小さいと、十分な洗濯ほつれ止め性能を得ることができず、他方、５０％を超えると、織物の風合いがゴムライクになるため衣類にした場合に肌触りが悪く、また、織物の強度が低下するため好ましくない。尚、前記した経糸と緯糸の交差点の総数に対する該特定領域の経糸と緯糸のＡ糸同士の交差点の数の比率は、ルーペ等を用いて目視にて織物の完全組織を特定し、任意の一箇所の完全組織について計測し、算出する。
【００２３】
本実施形態の織物においては、経Ｂ糸を挟んでヨコ方向に隣接する２本の経Ａ糸と、緯Ｂ糸を挟んでタテ方向に隣接する２本の緯Ａ糸との４つの交差点により画される領域内に、経Ｂ糸と緯Ｂ糸との交差点の数は、１個以上１００００個以下であることが好ましく、より好ましくは１個以上２５００個以下、さらに好ましくは１個以上５００個以下である。経Ｂ糸と緯Ｂ糸との交差点が、１００００個以下であれば、十分なほつれ止め性能を得ることができる。
【００２４】
本実施形態の織物の組織は、特に限定されるものではなく、例えば、平織、斜文織、朱子織等の三原組織、変化平織、変化斜文織、変化朱子織等の変化組織、蜂の巣織、模紗織、梨地織等の特別組織、たて二重織、よこ二重織等の片二重組織、風通織、袋織、二重ビロード等の二重織組織、ベルト織等の多層組織、たてビロード、タオル、シール、ベロア等のたてパイル織、別珍、よこビロード、ベルベット、コール天等のよこパイル織、絽、紗、紋紗等のからみ組織等；さらにこれらを２種以上組み合わせた混合組織などを挙げることができるが、良好な洗濯ほつれ止め性能を得るためには、平織が好ましい。
【００２５】
本実施形態の織物においては、ヨコのストレッチ率は１０％以上が好ましく、より好ましくは１５％以上、さらに好ましくは２０％以上である。ストレッチ率が１０％以上であると、織物を衣類にした場合、着用時に生地の伸度が高いため、突っ張り感が生じず十分な着用快適性を得ることができる。また、織物のタテ及びヨコの伸長回復率は５０％以上が好ましく、より好ましくは６０％以上、さらに好ましくは６５％以上である。織物の伸長回復率が５０％以上であると、織物を衣類にした場合にフィット感が優れ、好ましい。
【００２６】
本実施形態の織物の洗濯ほつれ試験におけるほつれ止め性能は、３級以上が好ましい。ほつれ止め性能が３級を下回ると、切りっぱなし衣類として着用、洗濯を繰り返した際に生地端にほつれが生じ、品位が悪化する。
【００２７】
本実施形態の織物においては、経Ａ糸がヨコ方向に、及び／又は緯Ａ糸がタテ方向に、２本以上連続して存在することが好ましい。これにより、好ましいほつれ止め性能を確保することができる。
【００２８】
次に、本実施形態の織物の製法について説明する。
本実施形態の織物は、ポリウレタン弾性糸の裸糸又はポリウレタン弾性糸と易溶解性繊維からなる複合糸（Ａ糸）と、非弾性糸又は非弾性糸とポリウレタン弾性糸の複合糸（Ｂ糸）を用いて製織することができる。その際、製織方法は特に限定されず、有杼織機（フライシャットル織機等）又は無杼織機（レピア織機、グリッパー織機、ウォータージェット織機、エアージェット織機等）等によって行われるのが好ましい。尚、ウォータージェット織機を使用する場合は、易溶解性繊維は水溶性繊維以外の繊維を使用することが好ましい。
また、Ａ糸としてポリウレタン弾性糸の裸糸を緯糸として直接製織することもでき、その場合は、レピア織機を使用することが好ましい。
【００２９】
本実施形態の織物は、以下の工程：
経糸と緯糸の一部に、水及び／又は溶剤に溶解する易溶解性繊維とポリウレタン弾性繊維とからなる複合糸と、非弾性糸又は非弾性糸とポリウレタン弾性糸との複合糸（Ｂ糸）とを用いて製織する工程；
該易溶解性繊維を水及び／又は溶剤で溶解除去して、経糸と緯糸が共に、ポリウレタン弾性糸の裸糸（Ａ糸）である特定領域を形成する工程；及び
該特定領域において、経Ａ糸と緯Ａ糸同士を合着又は融着する工程；
を含む方法により製造することができる。
本実施形態の織物の製造において、経糸の少なくとも一部と緯糸の少なくとも一部に水及び／又は溶剤で溶解する易溶解性繊維とポリウレタン弾性繊維からなる複合糸を用いる場合、易溶解性繊維とポリウレタン弾性繊維の複合方法は、特に限定するものではない。例えば、ポリウレタン弾性繊維を芯糸とし、水及び／又は溶剤で溶解する易溶解性繊維を巻き糸としてカバーリングしたシングルカバーリング糸、ダブルカバーリング糸、エアーカバーリング糸、合糸撚糸などの複合糸等が挙げられるが、生産性やコストの面から、シングルカバーリング糸又はエアーカバーリング糸が好ましく、より好ましくはシングルカバーリング糸である。
【００３０】
シングルカバーリング糸を使用場合、カバーリングドラフトは、１．０〜４．０が好ましく、より好ましくは１．５〜３．５、さらに好ましくは２．０〜３．０である。カバーリングドラフトが１．０以上であれば織物のストレッチ性が十分に得られ、他方、４．０以下であれば、織物にシボが生じることなく美観と風合いが損なわれず、また、製織性が高いため好ましい。
【００３１】
水及び／又は溶剤に溶解する易溶解性繊維とポリウレタン弾性繊維とからなる複合糸は、ポリウレタン弾性繊維を芯糸とし、水及び／又は溶剤に溶解する易溶解性繊維を鞘糸とするカバーリング糸の、下記式（２）：
Ｋ  ＝  Ｔ／√（１００００／Ｄ）    （２）
｛式中、Ｔは、加工時、芯糸１メートル間に鞘糸を巻きつけている回数（Ｔ／ｍ）であり、そしてＤは、水及び／又は溶剤に溶解する易溶解性繊維の繊度（ｄｔｅｘ）である。｝により算出した撚り係数Ｋは、製織性とコストの観点から、１８〜８５が好ましく、より好ましくは２８〜６６、さらに好ましくは３７〜４７である。撚り係数Ｋが１８以上であれば製織時にポリウレタンが切断しにくい等、織物に欠点が生じにくいため好ましく、他方、８５以下であればカバーリング糸のコストを抑えられるため好ましい。
易溶解性繊維とポリウレタン弾性繊維の複合方法は、１種類の方法だけでなく複数の組み合わせであってもよい。複合する条件等も通常行なわれるものでよい。得られた糸は、通常知られている方法で後処理を行ってもよい。得られた複合糸の準備工程は、従来知られている工程を用いればよく、サイジング又はワックス処理も可能である。
【００３２】
水及び／又は溶剤で溶解する易溶解性繊維としては、例えば、ポリビニルアルコール系繊維などの水溶性繊維、イソフタル酸、５−ナトリウムスルホイソフタル酸およびメトオキシポリオキシエチレングリコールなどの第３成分が共重合されたポリエステル系繊維、ポリ乳酸系繊維などの易アルカリ溶解性繊維、さらには易アルカリ溶解性アクリル繊維などを用いることができるが、特に限定されるものではない。またこれらを単独あるいは２種以上を組み合わせたり、１本の糸の中に２種以上の繊維を複合して使用することもできる。これらを複合して使用する場合は、引き揃え、合糸、合撚などして用いることもできる。
【００３３】
本実施形態の織物において、水及び／又は特定溶剤で溶解する易溶解性繊維とポリウレタン弾性繊維からなる複合糸と、非弾性糸又は非弾性糸とポリウレタン弾性糸の複合糸により製織する場合において、易溶解性繊維の少なくとも一部を水及び／又は溶剤により溶解除去してポリウレタン弾性繊維を露出させ、次いで、織物を加工することにより、タテ糸とヨコ糸に配置された前記ポリウレタン弾性繊維同士を融着又は合着させる。その際、易溶解繊維を溶解除去する方法としては、前記易溶解繊維がポリビニルアルコール系繊維などの水溶性繊維である場合は、織物を水中に浸漬するとよい。水温は２０℃以上が好ましく、５０℃〜１００℃の浴中で溶解除去することがより好ましいが、水溶性繊維が溶解除去できる条件であれば、これらに限られない。また、前記易溶解繊維が易アルカリ溶解繊維である場合は、水酸化ナトリウムを含むアルカリ水溶液の浴液に織物を浸漬するとよい。浴液の温度としては８０〜１００℃が好ましく、時間は１０〜３０分が好ましく、水酸化ナトリウム濃度０．５〜３％ｏｗｓ、浴比は１：３０〜１：５０が好ましいが、易アルカリ溶解繊維が溶解除去できる条件であれば、これらに限られない。
【００３４】
経糸と緯糸が共に、ポリウレタン弾性糸の裸糸（Ａ糸）である特定領域において、経Ａ糸と緯Ａ糸同士を合着又は融着させる方法に特に限りはなく、熱処理（乾熱処理又は湿熱処理）や超音波処理、圧着等により達成可能であるが、処理の容易性の観点より好ましくは熱処理である。
【００３５】
織物を乾熱処理する場合、処理温度は１４０〜２１０℃が好ましく、処理時間は３０秒〜９０秒が好ましい。また、織物を湿熱処理する場合、処理温度は８０〜１４０℃が好ましく、処理時間は１５秒〜３０分間であることが好ましい。湿熱処理の場合は、繊維構造物に均一に熱を付与できる装置を用いることが好ましく、例えば常圧スチーマーや高圧スチーマー等を利用することができるが、これらに限定されない。かかる熱処理により、経Ａ糸と緯Ａ糸同士を合着又は融着する工程における、熱加工による合着又は融着を実施することができる。
【００３６】
本実施形態の織物は、所望の効果が損なわれない限り、通常の染色仕上げ加工だけでなく、アルカリ減量加工、起毛加工、吸水加工、撥水加工、紫外線遮蔽加工、蓄熱加工、抗菌加工、プリント加工、オパール加工、加熱エンボス加工、パンチング加工、カレンダー加工によって所望の模様を施してもよい。さらには制電剤、抗菌剤、消臭剤、防虫剤、蓄光剤、再帰反射剤、マイナスイオン発生剤等の機能を付与する各種加工を付加適用してもよい。
【００３７】
本実施形態の織物は、繊維製品、例えば、衣料品として、スポーツウェア、水着、ホームウェア、コート、スーツ、ブルゾン、ブラウス、シャツ、スカート、スラックス、着物、洋服の裏地、室内運動着、パジャマ、寝間着、肌着、ブラジャー、ショーツ、ランジェリー、ファンデーション、キャミソール、アンダードレス、ペチコート、靴下用口ゴム、ウェストバンド、オフィスウェア、作業服、食品白衣、看護白衣、患者衣、介護衣、医療用ウェア、学生服、および厨房衣などとして好ましく用いられる。また、その他の繊維製品として手袋、ネクタイ、スカーフ、ショール、エプロン、タオル、マフラー、靴下、帽子、靴、サンダル、包帯、サポーター及び鞄等の雑貨用品、カーテン、こたつカバー、ソファーカバー、クッションカバー、ソファー用側地、およびテーブルクロス等のインテリア用品、さらに布団用側地、シーツ、布団カバー、毛布、および枕カバー等の寝具用品などに好ましく用いられる。
【実施例】
【００３８】
以下、本発明を実施例、比較例を掲げて具体的に説明するが、本発明はこれら実施例のみに限定されるものではない。尚、実施例等における各種の評価方法として下記の方法を用いた。
（１）ストレッチ率及び伸長回復率
織物のストレッチ率（％）は、ＪＩＳ  Ｌ  １０９６  Ｂ法（定荷重法）により、そして伸長回復率（％）は、ＪＩＳ  Ｌ  １０９６  Ｂ−１法（定荷重法）により測定した。
＜ストレッチ率＞
織物のタテ方向５０ｍｍ×ヨコ方向３００ｍｍの試験片を３枚調整し、引張試験機を用い、試験片の一端を上部のクランプで固定し、他端に試験片の幅で１ｍの長さにかかる重力に相当する荷重（Ｎ）の初荷重をかける。次いで、２００ｍｍ間隔に印をつけ、初荷重を取り除いた後、静かに１４．７Ｎの荷重を加え、１分間保持後の印間の長さ（ｍｍ）を測る。
以下の式：
ストレッチ率（％）＝（Ｌ１−Ｌ０）×１００／Ｌ０
｛式中、Ｌ０は、元の印間の長さ（２００ｍｍ）であり、そしてＬ１は、１４．７Ｎの荷重を加え、１分間保持後の印間の長さ（ｍｍ）である。｝によりストレッチ率（％）を求め、３回の平均値を算出し、小数点以下１桁に丸める。
ストレッチ率が１０％以上であれば、適度にストレッチ性があるといえる。【００３９】
＜伸長回復率＞
幅５０ｍｍ×長さ３００ｍｍの試験片をタテ方向、ヨコ方向に各３枚調整し、引張試験機を用い、試験片の一端を上部のクランプで固定し、他端に試験片の幅で１ｍの長さにかかる重力に相当する荷重（Ｎ）の初荷重をかける。次いで、２０ｃｍ間隔に印をつけ、初荷重を取り除いた後、静かに１４．７Ｎの荷重を加え、１時間保持後、印間の長さ（ｍｍ）を測る。次に荷重を取り除き、３０秒後に初荷重を加えて再び印間の長さを測る。
以下式：
伸長回復率（％）＝（Ｌ１−Ｌ２）×１００／（Ｌ１−Ｌ０）
｛式中、Ｌ０は、初荷重を加えたときの印間の長さ（２００ｍｍ）であり、Ｌ１は、１４．７Ｎの荷重を１時間加えた後の印間の長さ（ｍｍ）であり、そしてＬ２は、荷重を取り除いた後３０秒後に初荷重を加えたときの印間の長さ（ｍｍ）である。｝により伸長回復率（％）を求め、３回の平均値を算出し、小数点以下１桁に丸める。【００４０】
（２）洗濯ほつれ止め性能
＜試料の調製＞
織物をタテ方向１５ｃｍ×ヨコ方向１５ｃｍ角にカットし、４つの角から織物の中心に向かって４５度の角度で５ｃｍの切込みをいれたものを試料とし、各３枚ずつ準備した。
＜洗濯方法＞
ＪＩＳ Ｌ１０９６−２０１０（改訂）Ｇ法に規定されるパルセーター形家庭用電機洗濯機法で、ＪＩＳＬ−０２１７：１９９５（改訂）の番号１０３の洗濯方法に従い、液温度４０℃、浴比が１：３０になるよう試料を投入して、洗剤は“アタック”（登録商標、花王社製）をメーカー標準濃度にて用い、洗濯を１５０回実施した。尚、試料の重量が洗濯槽の液量に対して浴比１：３０に満たない場合は、負荷布を追加してもよい。この際、洗濯１回は、洗濯５分−脱水−すすぎ２分−脱水−すすぎ２分−脱水から構成されるが、洗濯５０回分をまとめて、洗濯２５０分−脱水−すすぎ２分−脱水−すすぎ２分とし、これを３回繰り返した。その後、試料を平台の上で自然乾燥した。【００４１】
＜ほつれ止め性能評価＞
乾燥した計３枚の各試料の四方の辺及び4箇所の切込み部分の糸のほつれの最大値の平均により、以下の評価基準で級判定した。
５級      ：  ほつれの最大値の平均が、２ｍｍ未満
４−５級  ：  ほつれの最大値の平均が、２ｍｍ以上〜３ｍｍ未満
４級      ：  ほつれの最大値の平均が、３ｍｍ以上〜４ｍｍ未満
３−４級  ：  ほつれの最大値の平均が、４ｍｍ以上〜５ｍｍ未満
３級      ：  ほつれの最大値の平均が、５ｍｍ以上〜６ｍｍ未満
２−３級  ：  ほつれの最大値の平均が、６ｍｍ以上〜７ｍｍ未満
２級      ：  ほつれの最大値の平均が、７ｍｍ以上〜８ｍｍ未満
１−２級  ：  ほつれの最大値の平均が、８ｍｍ以上〜９ｍｍ未満
１級      ：  ほつれの最大値の平均が、９ｍｍ以上【００４２】
（３）製織性
製織性を以下の評価基準で判定した：
◎：1疋の生機長につき、織機の停止回数が３回以内、且つ生機欠点箇所が目視で目立たない
〇：1疋の生機長につき、織機の停止回数が６回以内、且つ生機欠点箇所が目視で特に目立たない
△：1疋の生機長につき、織機の停止回数が１０回以内、且つ目視で生機欠点箇所が確認できるが、目立つ程度ではない
×：1疋の生機長につき、織機の停止回数が１１回以上、若しくは目視で生機欠点箇所が全体的に目立つ。【００４３】
（４）風合い評価
織物の風合いにつき、次の３段階で官能評価した：
〇：肌触りがよい
△：ややゴムライクである
×：非常にゴムライクで肌触りが悪い【００４４】
［実施例１］
経糸と緯糸に、ポリウレタン弾性繊維２２ｄｔｅｘを芯糸、ナイロン６６仮撚捲縮加工糸２２ｄｔｅｘ２０フィラメントを鞘糸として、ポリウレタン弾性繊維のドラフトを２．５、撚り数を９００Ｔ／ｍとしたシングルカバーリング糸を６本配列し、次いで、熱合着性弾性繊維２２ｄｔｅｘ（旭化成社製「ロイカＳＦ」（商品名）を芯糸、易溶解性繊維３３ｄｔｅｘ１２フィラメント（ＫＢセーレン社製「ベルピュア」（商品名））を鞘糸として、ポリウレタン弾性繊維のドラフト２．５、撚り数８００Ｔ／ｍとしたシングルカバーリング糸を２本配列し、図１に示す完全組織の平織物を、ウォータージェット織機２色ノズルを用いて製織した。次いで常法に従い、精練（温度９０℃、時間１０分）、乾燥（風乾）し、水酸化ナトリウム濃度２％の浴液中で、浴比を１：３０とし、９５℃で２０分、浴中処理を実施し、易溶融性繊維を完全溶解し、常法に従いプレセット、酸性染料による染色、乾燥（風乾）、仕上げセット（乾熱、温度１８０℃、時間６０秒）を行い、経密度２７５本／２．５４ｃｍ、緯密度２０１本／２．５４ｃｍの平織物を得た。得られた織物の各種性能評価結果を以下の表１に示す。【００４５】
［実施例２］
経糸と緯糸に、ポリウレタン弾性繊維２２ｄｔｅｘを芯糸、ナイロン６６仮撚捲縮加工糸２２ｄｔｅｘ２０フィラメントを鞘糸として、ポリウレタン弾性繊維のドラフトを２．５、撚り数を９００Ｔ／ｍとしたシングルカバーリング糸を６本配列し、次いで熱合着性弾性繊維２２ｄｔｅｘ（旭化成社製「ロイカＳＦ」（商品名）を芯糸、易溶解性繊維３３ｄｔｅｘ１２フィラメント（ＫＢセーレン社製「ベルピュア」（商品名））を鞘糸として、ポリウレタン弾性繊維のドラフト２．５、撚り８００Ｔ／ｍとしたシングルカバーリング糸を１本配列した以外は、実施例１と同様にして、経密度２７５本／２．５４ｃｍ、緯密度２０１本／２．５４ｃｍの図２に示す完全組織の平織物を得た。得られた織物の各種性能評価結果を以下の表１に示す。【００４６】
［実施例３］
経糸と緯糸に、ポリウレタン弾性繊維２２ｄｔｅｘを芯糸、ナイロン６６仮撚捲縮加工糸２２ｄｔｅｘ２０フィラメントを鞘糸として、ポリウレタン弾性繊維のドラフトを２．３、撚り数を８００Ｔ／ｍとしたシングルカバーリング糸を４０本配列し、次いで熱合着性弾性繊維２２ｄｔｅｘ（旭化成社製「ロイカＳＦ」（商品名）を芯糸、易溶解性繊維３３ｄｔｅｘ１２フィラメント（ＫＢセーレン社製「ベルピュア」（商品名））を鞘糸として、ポリウレタン弾性繊維のドラフト２．３、撚り数８００Ｔ／ｍとしたシングルカバーリング糸を２本配列した以外は、実施例１と同様にして、経密度２７５本／２．５４ｃｍ、緯密度２０１本／２．５４ｃｍの平織物を得た。得られた織物の性能評価結果を以下の表１に示す。【００４７】
［実施例４］
経糸と緯糸に、ポリウレタン弾性繊維２２ｄｔｅｘを芯糸、ナイロン６６仮撚捲縮加工糸４４ｄｔｅｘ３４フィラメントを鞘糸として、ポリウレタン弾性繊維のドラフトを２．５、撚り数を７００Ｔ／ｍとしたシングルカバーリング糸を５０本配列し、次いで熱合着性弾性繊維２２ｄｔｅｘ（旭化成社製「ロイカＳＦ」（商品名）を芯糸、易溶解性繊維３３ｄｔｅｘ１２フィラメント（ＫＢセーレン社製「ベルピュア」（商品名））を鞘糸として、ポリウレタン弾性繊維のドラフト２．３、撚り数８００Ｔ／ｍとしたシングルカバーリング糸を２本配列した以外は、実施例１と同様にして、経密度２０２本／２．５４ｃｍ、緯密度１４６本／２．５４ｃｍの平織物を得た。得られた織物の性能評価結果を以下の表１に示す。【００４８】
［実施例５］
経糸と緯糸にポリウレタン弾性繊維２２ｄｔｅｘを芯糸、ナイロン６６仮撚捲縮加工糸２２ｄｔｅｘ２０フィラメントを鞘糸として、ポリウレタン弾性繊維のドラフトを２．５、撚り数を９００Ｔ／ｍとしたシングルカバーリング糸を８８本配列し、次いで熱合着性弾性繊維２２ｄｔｅｘ（旭化成社製「ロイカＳＦ」（商品名）を芯糸、易溶解性繊維３３ｄｔｅｘ１２フィラメント（ＫＢセーレン社製「ベルピュア」（商品名））を鞘糸として、ポリウレタン弾性繊維のドラフト２．３、撚り数８００Ｔ／ｍとしたシングルカバーリング糸を２本配列した以外は、実施例１と同様にして、経密度２７５本／２．５４ｃｍ、緯密度２０１本／２．５４ｃｍの平織物を得た。得られた織物の性能評価結果を以下の表１に示す。【００４９】
［実施例６］
経糸と緯糸に、ポリウレタン弾性繊維２２ｄｔｅｘを芯糸、ナイロン６６仮撚捲縮加工糸３３ｄｔｅｘ２６フィラメントを鞘糸として、ポリウレタン弾性繊維のドラフトを２．５、撚り数を８００Ｔ／ｍとしたシングルカバーリング糸を１本配列し、次いで熱合着性弾性繊維２２ｄｔｅｘ（旭化成社製「ロイカＳＦ」（商品名）を芯糸、易溶解性繊維３３ｄｔｅｘ１２フィラメント（ＫＢセーレン社製「ベルピュア」（商品名））を鞘糸として、ポリウレタン弾性繊維のドラフト２．５、撚り数８００Ｔ／ｍとしたシングルカバーリング糸を１本配列した以外は、実施例１と同様にして、経密度２２９本／２．５４ｃｍ、緯密度１６９本／２．５４ｃｍの図３に示す完全組織の平織物を得た。得られた織物の性能評価結果を以下の表１に示す。【００５０】
［実施例７］
経糸と緯糸に、ポリウレタン弾性繊維２２ｄｔｅｘを芯糸、ナイロン６６仮撚捲縮加工糸３３ｄｔｅｘ２６フィラメントを鞘糸として、ポリウレタン弾性繊維のドラフトを２．５、撚り数を８００Ｔ／ｍとしたシングルカバーリング糸を１本配列し、次いで熱合着性弾性繊維２２ｄｔｅｘ（旭化成社製「ロイカＳＦ」（商品名）を芯糸、易溶解性繊維３３ｄｔｅｘ１２フィラメント（ＫＢセーレン社製「ベルピュア」（商品名））を鞘糸として、ポリウレタン弾性繊維のドラフト２．５、撚り数８００Ｔ／ｍとしたシングルカバーリング糸を２本配列した以外は、実施例１と同様にして、経密度２２９本／２．５４ｃｍ、緯密度１６９／２．５４ｃｍの図４に示す完全組織の平織物を得た。得られた織物の性能評価結果を以下の表１に示す。【００５１】
［実施例８］
経糸と緯糸に、ポリウレタン弾性繊維２２ｄｔｅｘを芯糸、ナイロン６６仮撚捲縮加工糸２２ｄｔｅｘ２０フィラメントを鞘糸として、ポリウレタン弾性繊維のドラフトを２．５、撚り数を５００Ｔ／ｍとしたシングルカバーリング糸を６本配列し、次いで熱合着性弾性繊維２２ｄｔｅｘ（旭化成社製「ロイカＳＦ」（商品名）を芯糸、易溶解性繊維３３ｄｔｅｘ１２フィラメント（ＫＢセーレン社製「ベルピュア」（商品名））を鞘糸として、ポリウレタン弾性繊維のドラフト２．５、撚り数８００Ｔ／ｍとしたシングルカバーリング糸を２本配列した以外は、実施例１と同様にして、経密度２７５本／２．５４ｃｍ、緯密度２０１本／２．５４ｃｍの図１に示す完全組織の平織物を得た。得られた織物の性能評価結果を以下の表１に示す。【００５２】
［実施例９］
経糸と緯糸に、ポリウレタン弾性繊維２２ｄｔｅｘを芯糸、ナイロン６６仮撚捲縮加工糸２２ｄｔｅｘ２０フィラメントを鞘糸として、ポリウレタン弾性繊維のドラフトを２．５、撚り数を１２００Ｔ／ｍとしたシングルカバーリング糸を６本配列し、次いで熱合着性弾性繊維２２ｄｔｅｘ（旭化成社製「ロイカＳＦ」（商品名）を芯糸、易溶解性繊維３３ｄｔｅｘ１２フィラメント（ＫＢセーレン社製「ベルピュア」（商品名））を鞘糸として、ポリウレタン弾性繊維のドラフト２．５、撚り数８００Ｔ／ｍとしたシングルカバーリング糸を２本配列した以外は、実施例１と同様にして、経密度２７５本／２．５４ｃｍ、緯密度２０１本／２．５４ｃｍの図１に示す完全組織の平織物を得た。得られた織物の性能評価結果を以下の表１に示す。【００５３】
［実施例１０］
経糸と緯糸に、ポリウレタン弾性繊維２２ｄｔｅｘを芯糸、ナイロン６６仮撚捲縮加工糸２２ｄｔｅｘ２０フィラメントを鞘糸として、ポリウレタン弾性繊維のドラフトを２．５、撚り数を９００Ｔ／ｍとしたシングルカバーリング糸を６本配列し、次いで熱合着性弾性繊維２２ｄｔｅｘ（旭化成社製「ロイカＳＦ」（商品名）を芯糸、易溶解性繊維３３ｄｔｅｘ１２フィラメント（ＫＢセーレン社製「ベルピュア」（商品名））を鞘糸として、ポリウレタン弾性繊維のドラフト２．２、撚り数８００Ｔ／ｍとしたシングルカバーリング糸を３本配列し、図５に示す完全組織の斜文織物を、ウォータージェット織機２色ノズルを用いて製織した。次に常法に従い、精練（温度９０℃、時間１０分）、乾燥（風乾）し、水酸化ナトリウム濃度２％の浴液中で９５℃×２０分、浴中処理を実施し、易溶融性繊維を完全溶解し、プレセット、染色、乾燥（風乾）、仕上げセット（乾熱、温度１８０℃、時間６０秒）を行い、経密度３３０本／２．５４ｃｍ、緯密度２４０本／２．５４ｃｍの斜文織物を得た。得られた織物の性能評価結果を以下の表１に示す。【００５４】
［実施例１１］
経糸と緯糸に、ポリウレタン弾性繊維２２ｄｔｅｘを芯糸、ナイロン６６仮撚捲縮加工糸２２ｄｔｅｘ２０フィラメントを鞘糸として、ポリウレタン弾性繊維のドラフトを２．５、撚り数を９００Ｔ／ｍとしたシングルカバーリング糸を１０本配列し、次いで熱合着性弾性繊維２２ｄｔｅｘ（旭化成社製「ロイカＳＦ」（商品名）を芯糸、易溶解性繊維３３ｄｔｅｘ１２フィラメント（ＫＢセーレン社製「ベルピュア」（商品名））を鞘糸として、ポリウレタン弾性繊維のドラフト２．２、撚り数８００Ｔ／ｍとしたシングルカバーリング糸を５本配列し、図６に示す完全組織朱子織物を、ウォータージェット織機２色ノズルを用いて製織した。次に常法に従い、精練（温度９０℃、時間１０分）、乾燥（風乾）し、水酸化ナトリウム濃度２％の浴液中で９５℃×２０分、浴中処理を実施し、易溶融性繊維を完全溶解し、プレセット、染色、乾燥（風乾）、仕上げセット（乾熱、温度１８０℃、時間６０秒）を行い、経密度３７３本／２．５４ｃｍ、緯密度２８０本／２．５４ｃｍの朱子織物を得た。得られた織物の性能評価結果を以下の表２に示す。【００５５】
［実施例１２］
経糸と緯糸に、ポリウレタン弾性繊維２２ｄｔｅｘのドラフトを２．８としてナイロン６６仮撚捲縮加工糸２２ｄｔｅｘ２０フィラメントを空気交絡させたエアーカバーリング糸を６本配列し、次いで熱合着性弾性繊維２２ｄｔｅｘ（旭化成社製「ロイカＳＦ」（商品名）のドラフトを２．８として易溶解性繊維３３ｄｔｅｘ１２フィラメント（ＫＢセーレン社製「ベルピュア」（商品名））を空気交絡させたエアーカバーリング糸を２本配列した以外は、実施例１と同様にして、経密度２７５本／２．５４ｃｍ、緯密度２０１本／２．５４ｃｍの図１に示す完全組織の平織物を得た。得られた織物の性能評価結果を以下の表２に示す。【００５６】
［実施例１３］
経糸と緯糸に、ポリウレタン弾性繊維２２ｄｔｅｘを芯糸、ナイロン６６仮撚捲縮加工糸２２ｄｔｅｘ２０フィラメントを鞘糸として、ポリウレタン弾性繊維のドラフトを２．５、撚り数を９００Ｔ／ｍとしたシングルカバーリング糸を６本配列し、次いで熱合着性弾性繊維２２ｄｔｅｘ（旭化成社製「ロイカＳＦ」（商品名）のドラフトを２．８として易溶解性繊維３３ｄｔｅｘ１２フィラメント（ＫＢセーレン社製「ベルピュア」（商品名））を空気交絡させたエアーカバーリング糸を２本配列した以外は、実施例１と同様にして、経密度２７５本／２．５４ｃｍ、緯密度２０１本／２．５４ｃｍの図１に示す完全組織の平織物を得た。得られた織物の性能評価結果を以下の表２に示す。【００５７】
［実施例１４］
経糸に、ポリウレタン弾性繊維２２ｄｔｅｘを芯糸、ナイロン６６仮撚捲縮加工糸２２ｄｔｅｘ２０フィラメントを鞘糸として、ポリウレタン弾性繊維のドラフトを２．５、撚り数を１０００Ｔ／ｍとしたシングルカバーリング糸を６本配列し、次いで熱合着性弾性繊維２２ｄｔｅｘ（旭化成社製「ロイカＳＦ」（商品名）を芯糸、易溶解性繊維３３ｄｔｅｘ１２フィラメント（ＫＢセーレン社製「ベルピュア」（商品名））を鞘糸として、ポリウレタン弾性繊維のドラフト２．５、撚り数１０００Ｔ／ｍとしたシングルカバーリング糸を２本配列し、緯糸に、ポリウレタン弾性繊維２２ｄｔｅｘを芯糸、ナイロン６６仮撚捲縮加工糸２２ｄｔｅｘ２０フィラメントを鞘糸として、ポリウレタン弾性繊維のドラフトを２．５、撚り数を１０００Ｔ／ｍとしたシングルカバーリング糸を６本配列し、次いで熱合着性弾性繊維２２ｄｔｅｘ（旭化成社製「ロイカＳＦ」（商品名）を裸糸（ポリウレタン弾性繊維のみ）で２本配列し、図１に示す完全組織の平織物を、レピア織機を用いて製織した。次に常法に従い、精練（温度９０℃、時間１０分）、乾燥（風乾）し、水酸化ナトリウム濃度２％の浴液中で９５℃×２０分、浴中処理を実施し、易溶融性繊維を完全溶解し、プレセット、染色、乾燥（風乾）、仕上げセット（乾熱、温度１８０℃、時間６０秒）を行い、経密度２６１本／２．５４ｃｍ、緯密度２０１本／２．５４ｃｍの平織物を得た。得られた織物の性能評価結果を以下の表２に示す。【００５８】
［実施例１５］
経糸と緯糸に、熱合着性弾性繊維２２ｄｔｅｘ（旭化成社製「ロイカＳＦ」（商品名）を芯糸、ナイロン６６仮撚捲縮加工糸２２ｄｔｅｘ２０フィラメントを鞘糸として、ポリウレタン弾性繊維のドラフトを２．５、撚り数を９００Ｔ／ｍとしたシングルカバーリング糸を６本配列し、次いで熱合着性弾性繊維２２ｄｔｅｘ（旭化成社製「ロイカＳＦ」（商品名）を芯糸、易溶解性繊維３３ｄｔｅｘ１２フィラメント（ＫＢセーレン社製「ベルピュア」（商品名））を鞘糸として、ポリウレタン弾性繊維のドラフト２．４、撚り数８００Ｔ／ｍとしたシングルカバーリング糸を２本配列しした以外は、実施例１と同様にして、経密度２７５本／２．５４ｃｍ、緯密度２０１本／２．５４ｃｍの図１に示す完全組織の平織物を得た。得られた織物の性能評価結果を以下の表２に示す。【００５９】
［実施例１６］
経糸と緯糸に、ナイロン６６仮撚捲縮加工糸３３ｄｔｅｘ２６フィラメントを６本配列し、次いで熱合着性弾性繊維２２ｄｔｅｘ（旭化成社製「ロイカＳＦ」（商品名）を芯糸、易溶解性繊維３３ｄｔｅｘ１２フィラメント（ＫＢセーレン社製「ベルピュア」（商品名））を鞘糸として、ポリウレタン弾性繊維のドラフト２．５、撚り数１０００Ｔ／ｍとしたシングルカバーリング糸を２本配列しした以外は、実施例１と同様にして、経密度２２９本／２．５４ｃｍ、緯密度１６９本／２．５４ｃｍの図１に示す完全組織の平織物を得た。得られた織物の性能評価結果を以下の表２に示す。【００６０】
［比較例１］
経糸と緯糸に、ポリウレタン弾性繊維２２ｄｔｅｘを芯糸、ナイロン６６仮撚捲縮加工糸２２ｄｔｅｘ２０フィラメントを鞘糸として、ポリウレタン弾性繊維のドラフトを２．５、撚り数を９００Ｔ／ｍとしたシングルカバーリング糸を１０１本配列し、次いで熱合着性弾性繊維２２ｄｔｅｘ（旭化成社製「ロイカＳＦ」（商品名）を芯糸、易溶解性繊維３３ｄｔｅｘ１２フィラメント（ＫＢセーレン社製「ベルピュア」（商品名））を鞘糸として、ポリウレタン弾性繊維のドラフト２．５、撚り数８００Ｔ／ｍとしたシングルカバーリング糸を１本配列した以外は、実施例１と同様にして、経密度２７５本／２．５４ｃｍ、緯密度２０１本／２．５４ｃｍの平織物を得た。得られた織物の性能評価結果を以下の表２に示す。【００６１】
［比較例２］
経糸と緯糸に、ポリウレタン弾性繊維２２ｄｔｅｘを芯糸、ナイロン６６仮撚捲縮加工糸２２ｄｔｅｘ２０フィラメントを鞘糸として、ポリウレタン弾性繊維のドラフトを２．５、撚り数を１０００Ｔ／ｍとしたシングルカバーリング糸を７５本配列し、次いで熱合着性弾性繊維２２ｄｔｅｘ（旭化成社製「ロイカＳＦ」（商品名）を芯糸、易溶解性繊維３３ｄｔｅｘ１２フィラメント（ＫＢセーレン社製「ベルピュア」（商品名））を鞘糸として、ポリウレタン弾性繊維のドラフト２．５、撚り数１０００Ｔ／ｍとしたシングルカバーリング糸を１本配列した以外は、実施例１と同様にして、経密度２７５本／２．５４ｃｍ、緯密度２０１本／２．５４ｃｍの平織物を得た。得られた織物の性能評価結果を以下の表２に示す。【００６２】
［比較例３］
経糸と緯糸に、ナイロン６６生糸２２ｄｔｅｘ２０フィラメントを用いて図７で示す完全組織の平織物をウォータージェット織機で製織した。次に常法に従い、精練（温度９０℃、時間１０分）、乾燥（風乾）した後、常法に従い、プレセット、酸性染料による染色、乾燥（風乾）、仕上げセット（乾熱、温度１８０℃、時間６０秒）を行い、経密度２１０本／２．５４ｃｍ、緯密度１６８本／２．５４ｃｍの平織物を得た。得られた織物の性能評価結果を以下の表２に示す。【００６３】
［比較例４］
経糸と緯糸に、ポリウレタン弾性繊維２２ｄｔｅｘを芯糸、ナイロン６６仮撚捲縮加工糸２２ｄｔｅｘ２０フィラメントを鞘糸として、ポリウレタン弾性繊維のドラフトを２．５、撚り数を９００Ｔ／ｍとしたシングルカバーリング糸を２本配列し、次いで、熱合着性弾性繊維２２ｄｔｅｘ（旭化成社製「ロイカＳＦ」（商品名）を芯糸、易溶解性繊維３３ｄｔｅｘ１２フィラメント（ＫＢセーレン社製「ベルピュア」（商品名））を鞘糸として、ポリウレタン弾性繊維のドラフト２．５、撚り数８００Ｔ／ｍとしたシングルカバーリング糸を６本配列した以外は、実施例１と同様にして、経密度２７５本／２．５４ｃｍ、緯密度２０１本／２．５４ｃｍの平織物を得た。得られた織物の性能評価結果を以下の表２に示す。【００６４】
【表１】
2020162624.tif 000003
【００６５】
【表２】
2020162624.tif 000004
【００６６】
表１、２に示す通り、実施例１〜１６の織物は、いずれも適度なストレッチ性があり、かつ、ほつれ止め性能が優れるものであった。
【産業上の利用可能性】
【００６７】
本発明に係る織物は、適度なストレッチ性があり、かつ、ほつれ止め性能に優れるため、これを用いれば、洗濯や着用を繰り返しても生地端がほつれることなく、縁始末不要な切りっぱなし仕様である衣類を含む繊維製品を得ることができる。
【図１】
2020162624.tif 000005
【図２】
2020162624.tif 000006
【図３】
2020162624.tif 000007
【図４】
2020162624.tif 000008
【図５】
2020162624.tif 000009
【図６】
2020162624.tif 000010
【図７】
2020162624.tif 000011
【国際調査報告】
2020162624.tif 000012
2020162624.tif 000013
2020162624.tif 000014
2020162624.tif 000015
2020162624.tif 000016
2020162624.tif 000017